(57)【特許請求の範囲】
【請求項１】
少なくとも、紙層と、印刷層と、ワックスを含有する電離放射線硬化性の樹脂層と、前記樹脂層の表面の一部に接着層を介して積層される金属層と、が積層されている筒状の製函印刷体であって、
ＪＩＳ  Ｂ０６０１：２００１に基いて、カットオフ値を０．８ｍｍとして測定された前記筒状の製函印刷体の前記樹脂層の表面の算術平均粗さＲａが０．３３μｍ以上０．５０μｍ以下である筒状の製函印刷体。
【請求項２】
２つの筒状の製函印刷体の前記樹脂層同士における、ＪＩＳ  Ｋ７１２５：１９９９に基いて測定される、荷重２００ｇでの静摩擦係数が０．２６以上０．５３以下である請求項１に記載の筒状の製函印刷体。
【請求項３】
２つの筒状の製函印刷体の前記樹脂層同士における、ＪＩＳ  Ｋ７１２５：１９９９に基いて測定される、荷重２００ｇでの静摩擦係数と動摩擦係数との差が０．１０以上０．２５以下である請求項１または２に記載の筒状の製函印刷体。
【請求項４】
前記樹脂層に含有される前記ワックスの量が０．３質量％以上１．５質量％以下である請求項１から３のいずれかに記載の筒状の製函印刷体。
【発明の詳細な説明】
【技術分野】
【０００１】
本発明は、紙基材を含む積層体の表面に、金属蒸着層などの金属層が積層されている印刷体に関する。
【背景技術】
【０００２】
従来から、被転写体の表面に金属薄膜などの金属層を積層する方法として転写法が知られている。基材上に離型層と金属層と接着層とが積層された転写積層体を、紙などの被転写体の表面に転写する、いわゆる箔押しを行うことにより、被転写体上に接着層を介して金属層を転写し、金属光沢感を有する箔押し印刷体を製造することができる（特許文献１参照）。
【０００３】
ここで、金属層による充分な光沢感を得るためには、被転写面の平滑性が重要になる。このため、平滑性に劣る紙基材上に金属層を転写する場合には、熱硬化性樹脂である水性のオーバープリントニス（ＯＰニス）によってオーバープリント層（ＯＰ層）を紙基材上に形成した後に、プレス加工によってＯＰ層表面を平滑化し、その後に金属層を転写することが行われている。
【先行技術文献】
【特許文献】
【０００４】
【特許文献１】特開２０００−１４４０７６号公報
【発明の概要】
【発明が解決しようとする課題】
【０００５】
上記の箔押し印刷体を、たとえば紙箱のような包装材料として使用する場合、印刷体の枚葉のブランクはサック貼りされることによって一旦筒状に製函され、更に、製函後に、複数積み重なった状態（スタッキング状態）で内容物充填機の給紙部に装着される。このとき、給紙部においては、スタッキング状態において紙箱同士の適度な滑り性が要求される。この滑り性を支配するのは転写された金属層以外の部分のＯＰ層表面である。
【０００６】
一方で、転写された金属層の部分は、接着層を介してＯＰ層の表面に積層されているが、このとき、接着剤層とＯＰ層との密着性が不十分であると、接着剤層とＯＰ層との界面が剥離し、結果として金属層の密着が不十分となる。
【０００７】
このように、ＯＰ層の表面状態として、ＯＰ層が露出する部分においては滑り性が要求され、金属層が積層される部分においては密着性が要求されるのであるが、両者は相反する要求であるので両立は困難であった。
【０００８】
本発明は、以上の状況に鑑みてなされたものであり、その目的は、ＯＰニスとして電離放射線硬化性インキを用いた印刷体において、金属層とＯＰ層との密着性を維持しつつも、上記の滑り性を満たす印刷体を提供することである。
【課題を解決するための手段】
【０００９】
本発明者らは、上記課題を解決すべく鋭意検討を行った結果、ＯＰ層に含有されるワックスの濃度を調整することで、ＯＰ層表面の凹凸を調整でき、これによって上記課題を解決できることを見出し、本発明を開発するに至った。より具体的には、本発明は以下のものを提供する。
【００１０】
（１）少なくとも、紙層と、ワックスを含有する電離放射線硬化性の樹脂層と、前記樹脂層の表面の一部に接着層を介して積層される金属層と、が積層されている印刷体であって、
ＪＩＳ  Ｂ０６０１：２００１に基いて、カットオフ値を０．８ｍｍとして測定された前記印刷体の前記樹脂層の表面の算術平均粗さＲａが０．３３μｍ以上０．５０μｍ以下である印刷体。
【００１１】
（２）  前記樹脂層同士における、ＪＩＳ  Ｋ７１２５：１９９９に基いて測定される静摩擦係数が０．２６以上０．５３以下である（１）に記載の印刷体。
【００１２】
（３）  前記樹脂層同士における、ＪＩＳ  Ｋ７１２５：１９９９に基いて測定される静摩擦係数と動摩擦係数との差が０．１０以上０．２５以下である（１）または（２）に記載の印刷体。
【００１３】
（４）  前記樹脂層に含有される前記ワックスの量が０．３質量％以上１．５質量％以下である（１）から（３）のいずれかに記載の印刷体。
【発明の効果】
【００１４】
本発明によれば、ＯＰ層として電離放射線硬化性の樹脂層を用いたので、表面の平滑性を向上でき、従来の水性ニス使用時に行われていたプレス工程を不要にできる。また、その表面状態を調節することで、印刷体において、金属層とＯＰ層との密着性を維持し、かつ、適度の滑り性を有する印刷体を提供できる。
【図面の簡単な説明】
【００１５】
【図１】本発明の一実施形態である印刷体の断面図である。
【図２】本発明に用いる転写フィルムの一実施形態を示す断面図である。
【図３】本発明の一実施形態である印刷体のブランクをサック貼り後にスタッキングした状態を示す図である。
【発明を実施するための形態】
【００１６】
以下、本発明の一実施形態について、詳細に説明するが、本発明は、以下の実施形態に何ら限定されるものではなく、本発明の目的の範囲内において、適宜変更を加えて実施することができる。
【００１７】
＜印刷体＞
本実施形態である印刷体１は、図１に示すように紙層１１と、紙層１１上に積層形成される印刷インキ層１４と、印刷インキ層１４および紙層１１上に積層形成される樹脂層１２と、樹脂層１２上の一部であって、印刷インキ層１４の形成領域以外の領域に積層形成される転写層１３とからなる。つまり、印刷体１の表面は、樹脂層１２の表面１２ａと、転写層１３の表面とで構成されている。
【００１８】
［紙層］
紙層１１は、従来から印刷物に用いられている紙基材が使用でき特に制限されない。坪量も特に限定されることはなく、要求される強度や用途等に応じて適宜選択することができ、たとえば２３０ｇ／ｍ２以上５００ｇ／ｍ２以下とすることができる。
【００１９】
紙層１１は単独層には限定させず、表面コート層などの他の層が形成されていてもよい。他の層は、表面側および／または裏面側に任意に形成することができる。
【００２０】
［印刷インキ層］
印刷インキ層１４は紙層１１上に積層形成される。印刷インキ層１４によって、文字、数字、記号、図形、絵柄などを形成することにより、製品情報を表示したり美感を付与したりすることができる。本実施形態においては、転写層１３以外の領域に印刷インキ層１４が形成されているが、これに限らず、印刷インキ層１４上に樹脂層１２を介して転写層１３が形成されていてもよい。
【００２１】
印刷インキ層１４は、顔料や染料からなる着色剤と、バインダー樹脂と、を含有する。印刷インキ層１４は、オフセット印刷法やグラビア印刷法などのコーティング法を用いて、顔料や染料からなる着色剤とバインダー樹脂とを含有する印刷インキを塗布することにより積層形成することができる。また、印刷インキは、溶剤として水やアルコールを含んでいてもよく、有機溶剤を含んでいてもよい。また、バインダー樹脂は、紫外線や電子線などの電離放射線によって硬化する電離放射線硬化性の樹脂であってもよい。
【００２２】
［樹脂層］
樹脂層１２はオーバープリント層（ＯＰ層）を構成し、紙層１１上および印刷インキ層１４上に亘って形成されている。樹脂層１２は印刷インキ層１４の保護層となると共に、後述する転写層１３を積層形成するための下地層にもなる。
【００２３】
樹脂層１２の厚さについては、特に限定されることはなく適宜設計可能である。具体的には、たとえば３μｍ以上１０μｍ以下とすることができる。
【００２４】
樹脂層１２は、電離放射線硬化性の樹脂とワックスとを含有する。電離放射線硬化性の樹脂とすることで、従来の水性ＯＰ層において必要であった、平滑化のためのプレス工程を不要とすることができる。また、ワックスを含有することで、適度な滑り性と、転写層１３との密着性を両立することができる。
【００２５】
樹脂層１２は、フレキソ印刷などのコーティング法を用いて、電離放射線硬化性の樹脂とワックスとを含有する樹脂層形成用インキを塗布することにより積層形成することができる。樹脂層形成用インキは、溶剤として有機溶剤を含んでいてもよい。
【００２６】
電離放射線硬化性の樹脂は、紫外線や電子線などの電離放射線によって硬化する樹脂である。電離放射線性硬化性の樹脂としては、たとえば、２官能以上の多官能アクリレートや２官能以上の多官能メタクリレート等の光重合性モノマーを、光重合開始剤等により重合硬化させた樹脂を挙げることができる。
【００２７】
ワックスは、樹脂層１２の表面状態を調整するために含有される。ワックスとしては、合成ワックスや天然ワックスを用いることができる。合成ワックスとしては、ポリエチレンワックスなどが例示でき、天然ワックスとしては、パラフィンワックスなどの石油ワックス、蜜蝋、鯨蝋などの動物ワックス、木蝋、米糠蝋などの植物ワックス、モンタンワックスなどの鉱物ワックスを用いることができる。
【００２８】
ワックスの含有量は、樹脂層中の質量比で０．３質量％以上１．５質量％以下であることが好ましく、より好ましくは０．３質量％以上１．０質量％以下であり、特に好ましくは０．３質量％以上０．５質量％以下である。０．３質量％以上とすることで、印刷体の表面の滑り性に優れ、生産時に印刷体の搬送性能に優れる。また、上記のように、印刷体の枚葉のブランクをサック貼りした後のスタッキング状態における内容物充填機に装着した際の搬送性能にも優れる。１．５質量％以下とすることで、樹脂層１２と転写層１３との密着性に優れる。
【００２９】
ここで、サック貼りとは、図３に示すように、たとえば罫線３０が施された印刷体１のブランク（図３（ａ））から罫線３０に沿って折り曲げた後、ブランクの一端３１と他端３２とを接合して、図３（ｂ）に示すような筒状にすることを指すものである。また、スタッキングとは、図３（ｃ）に示すように、複数毎のサック貼りした印刷体１を上下に重ねて配置した状態を指すものであり、このスタッキング状態で内容物充填機の給紙部に装着され、充填時には、図３（ｄ）に示すように、たとえば給紙部の最上部の印刷体１から一枚ずつが充填部に搬送される。このように、サック貼りした後のスタッキング状態においては、上下に重なる一の印刷体１の裏面と他の印刷体１の表面とで、樹脂層の表面１２ａ同士が接触するので、搬送性能は、樹脂層の表面１２ａ同士の摩擦に依存することになる。
【００３０】
［樹脂層の表面粗さ］
樹脂層１２の表面１２ａのカットオフ値０．８ｍｍのＪＩＳＢ０６０１：２００１の算術平均粗さＲａが０．３３μｍ以上０．４９μｍ以下であることが好ましく、０．３６μｍ以上０．４５μｍ以下であることがより好ましい。樹脂層１２の表面の算術平均粗さＲａが０．３３μｍ以上であることにより、印刷体の表面の滑り性に優れ、生産時に印刷体の搬送性能に優れる。また、上記のように、印刷体の枚葉のブランクをサック貼りした後のスタッキング状態における内容物充填機に装着した際の搬送性能にも優れる。０．４９μｍ以下であると、樹脂層１２と後述の接着層１３ｂとの密着性に優れる。
【００３１】
樹脂層１２の表面１２ａの算術平均粗さＲａとは、紙層１１上に印刷インキ層１４を介さずに樹脂層１２を形成した場合の表面１２ａにおける算術平均粗さＲａであり、東京精密社製Ｓｕｒｆｃｏｍ  １３０Ａを使用して測定することができる。なお、本発明において、算術平均粗さＲａを含む表面粗さとは、ｎ＝１０の平均値を指す。
【００３２】
［樹脂層同士の摩擦係数］
樹脂層１２の表面１２ａ同士を対向させて測定した場合における、通常荷重（２００ｇ）を用いてＪＩＳ  Ｋ７１２５：１９９９に基いて測定した静摩擦係数は、好ましくは０．２６以上０．５３以下、より好ましくは０．２９以上０．５０以下、特に好ましくは０．３２以上０．４２以下である。静摩擦係数が０．２６以上であると、樹脂層１２と後述の接着層１３ｂとの密着性に優れる。静摩擦係数が０．５３以下であると、印刷体の表面の滑り性に優れ、生産時に印刷体の搬送性能に優れる。また、上記のように、印刷体の枚葉のブランクをサック貼りした後のスタッキング状態における内容物充填機に装着した際の搬送性能にも優れる。「樹脂層１２の表面１２ａ同士を対向させて測定した場合」とは、上記の図３にて説明したように、ブランクをサック貼りした後のスタッキング状態を想定したものである。静摩擦係数は、東洋精機製作所製摩擦測定機ＴＲを用いて測定することができる。
【００３３】
上記の測定条件において、荷重を７００ｇの過酷荷重とした場合には、静摩擦係数は、好ましくは１．００以上１．８０以下、より好ましくは１．２０以上１．５０以下である。
【００３４】
樹脂層１２の表面１２ａ同士を対向させて測定した場合における、通常荷重（２００ｇ）を用いてＪＩＳ  Ｋ７１２５：１９９９に基いて測定した静摩擦係数と動摩擦係数との差は、０．１０以上０．２５以下であることが好ましい。静摩擦係数と動摩擦係数との差が０．１０以上であることにより、樹脂層１２と後述の接着層１３ｂとの密着性に優れる。また、静摩擦係数と動摩擦係数との差が０．２５以下であることにより、印刷体の表面の滑り性に優れ、生産時に印刷体の搬送性能に優れる。また、上記のように、印刷体の枚葉のブランクをサック貼りした後のスタッキング状態における内容物充填機に装着した際の搬送性能にも優れる。ここで、静摩擦係数および動摩擦係数は、東洋精機製作所製摩擦測定機ＴＲを用いて、測定することができる。なお、本発明において、静摩擦係数および動摩擦係数とは、ｎ＝１０の平均値を指す。
【００３５】
上記の測定条件において、荷重を７００ｇの過酷荷重とした場合には、静摩擦係数と動摩擦係数との差は、好ましくは０．５０以上０．８０以下、より好ましくは０．５０以上０．７０以下である。
【００３６】
［転写層］
転写層１３は樹脂層１２の表面１２ａ上に形成され、接着層１３ｂを介して金属層１３ａが積層されている。転写層１３は、樹脂層１２の表面上の一部、具体的には、印刷体１の表面における転写層１３の割合が、平面視において、好ましくは面積率で５％以上５０％以下となるように形成される。これにより、印刷体１の表面の大半は樹脂層１２で構成されるので、滑り性を支配するのは最表面に露出している樹脂層１２の表面１２ａである。
【００３７】
転写層１３は、好ましくは転写法により形成される。転写法としては、たとえば、基材層と、金属層を含む転写層とを備える転写フィルムを用いて、加熱および加圧によって、樹脂層１２の表面１２ａ上の一部に転写層１３を形成する、いわゆるホットスタンピング法（箔押し法）を用いることができる。
【００３８】
図２には、転写フィルムの一例を示す断面図である。図２に示すように、この転写フィルム２は、基材層２１と、離型層２２と、金属層１３ａと、接着層１３ｂと、がこの順で積層されているフィルムを例示することができる。金属層１３ａと接着層１３ｂとが転写層１３を構成する。
【００３９】
基材層２１は、特に制限はなく従来から転写法に用いられている各種の樹脂フィルム基材を使用することができ、たとえば、ポリエチレンテレフタレート、ポリプロピレン、ポリスチレン、ポリエチレン、ポリイミド、ポリカーボネートなどからなる樹脂フィルムを使用することができる。基材層２１の厚さは特に制限されないが、たとえば５μｍ以上５０μｍ以下とすることができる。
【００４０】
離型層２２は、転写フィルム２から転写層１３を離型するための層である。離型層２２は、特に制限はなく従来から転写法に用いられている各種の離型剤を使用することができ、たとえば、シリコーン系樹脂、パラフィンワックス、フッ素系樹脂、セルロース系樹脂、アクリル系樹脂、ウレタン系樹脂などを単一または混合して使用することができる。離型層２２の厚さは特に制限されないが、たとえば０．０１μｍ以上３μｍ以下とすることができる。
【００４１】
金属層１３ａとしては、金属蒸着膜が好ましく用いられる。これにより箔押し印刷体が得られ、意匠性の高い金属光沢感を有する印刷体を製造することができる。金属層を構成する金属としては特に限定されず、銅、アルミニウム、銀、金などの金属や合金を適宜選択して用いることができる。金属蒸着膜の厚さとしては、たとえば１０ｎｍ以上３００ｎｍ以下とすることができる。なお、金属層１３ａは金属蒸着膜には限定されず、厚さが４μｍ以上１５μｍ以下である金属箔を用いることもできる。
【００４２】
接着層１３ｂは、樹脂層１２と金属層１３ａとを接着させるための層である。接着層１３ｂは、１３０度前後の温度で被転写体が熱溶解した際に共融して親和性を生ずるようなアクリル系樹脂、塩化ビニル−酢酸ビニル系樹脂、塩化ビニル系樹脂、ポリアミド系樹脂、ポリエステル系樹脂などの熱可塑性樹脂が使用できる。接着層１３ｂの厚さは特に制限されないが、１μｍ以上１０μｍ以下とすることができる。
【００４３】
なお、金属層１３ａの接着層１３ｂと反対側の面に、樹脂および着色剤（顔料または染料）を含む着色層や、保護層を更に形成してもよい。
【実施例】
【００４４】
以下、実施例を示して本発明を更に具体的に説明するが、本発明は、以下の実施例に何ら限定されるものではない。
【００４５】
＜印刷体の製造＞
紙層１１（コート紙３１０ｇ／ｍ２）上に、オフセット印刷法を用いて、紫外線硬化性の樹脂をコートした後、紫外線を照射することにより印刷インキ層１４を紙層１１上の一部に形成した。その後、フレキソ印刷法を用いて、紫外線硬化性のアクリル樹脂モノマーと、樹脂層中における含有量が表１に示す量の合成ワックス（単位質量％）と、を含む樹脂層形成用インキをコートし、紫外線を照射して硬化させ、プレス加工を行うことなく厚さ４μｍの樹脂層１２を形成した。更に、印刷インキ層１４が形成されていない部分であって樹脂層１２の表面の一部（印刷体１の表面における転写層１３の割合が面積率で２５％）に、転写層１３を、図２の転写フィルム２を用いてホットスタンピング法によって転写して、接着層１３ｂおよび金属層（アルミニウム蒸着層）１３ａを形成し、実施例および比較例の印刷体を製造した。なお、接着層１３ｂの厚さは２μｍであり、金属層１３ａの厚さは５０ｎｍであった。
【００４６】
また、樹脂層１２の代わりに、スチレンアクリル樹脂系水性塗料からなる水性ニスを用いてコートし、乾燥して硬化させた後に、水性ニス層の表面をプレス加工して厚さ５μｍのニス層を形成した以外は実施例１と同様の手順で、参考例の印刷体を製造した。
【００４７】
＜摩擦係数の測定＞
実施例、比較例及、参考例の印刷体について、転写層１３が積層されていない領域を切り出して試験片６０ｍｍ×１００ｍｍと試験片７０ｍｍ×２００ｍｍを用意し、樹脂層１２の表面１２ａ同士を対向させ、２枚の平板状の試験片が重なった状態で静摩擦係数および動摩擦係数を測定した。具体的には、ＪＩＳ  Ｋ７１２５：１９９９に規定されている方法に基づいて東洋精機製作所製摩擦測定機ＴＲを用いて、荷重２００ｇ（一辺の長さが６３ｍｍの正方形のおもり）および７００ｇ、２枚の平板状の試験片のうち上側の試験片を引っ張る速度を引張速度１００ｍｍ／ｍｉｎ．として静摩擦係数および動摩擦係数を１０回測定し、その平均値（表１中、「静摩擦係数」または「動摩擦係数」と表記）を求めた。また、静摩擦係数と動摩擦係数との差を求めた（表１中、「摩擦係数差」と表記）。測定結果を表１（通常条件の荷重２００ｇ）および表２（過酷条件の荷重７００ｇ）に示す。
【００４８】
＜算術平均粗さＲａの測定＞
実施例、比較例、参考例の印刷体について、図１における樹脂層１２の表面１２ａの露出部分における算術平均粗さＲａを測定した。具体的にはＪＩＳ  Ｂ０６０１：２００１に基きカットオフ値を０．８ｍｍとして、東京精密社製Ｓｕｒｆｃｏｍ  １３０Ａを用いて、樹脂層の表面の算術平均粗さＲａを１０回測定し、その平均値（表１および表３中、「Ｒａ」と表記）を表１および表３に示す。なお、同様に、樹脂層の表面の凹凸の平均間隔Ｓｍ（表３中、「Ｓｍ」と表記）、二乗平均平方根粗さＲｑ（表３中、「Ｒｑ」と表記）、十点平均粗さＲｚ（表３中、「Ｒｚ」と表記）、粗さ曲線の最大山高さＲｐ（表３中、「Ｒｐ」と表記）、粗さ曲線の最大谷高さＲｖ（表３中、「Ｒｖ」と表記）、粗さ曲線のスキューネスＲｓｋ（表３中、「Ｒｓｋ」と表記）、粗さ曲線のクルトシスＲｋｕ（表３中、「Ｒｋｕ」と表記）を３回測定し、その平均値を表３に示す。
【００４９】
＜滑り角度の測定＞
実施例、比較例、参考例の印刷体について、摩擦係数の測定で用いたサンプルと同じサイズの試験片を用意し、滑り角度を測定した。各々のサンプルについて、転写層１３が積層されていない領域を切り出すことにより、それぞれ２枚ずつ平板状の試験片を準備し、東洋精機製作所製の測定器（型番：摩擦測定機ＡＮ）を用いて、各試験片の滑り角度を以下の変更点を除いて、ＪＩＳ  Ｐ８１４７：２０１０の「８  傾斜法」の欄に規定されている方法に基づいて測定した。
【００５０】
具体的には、２枚の試験片のうち、下側に置かれる試験片の寸法は、幅９０ｍｍ×長さ２００ｍｍとし、上側の試験片の寸法は、幅６０ｍｍ×長さ１００ｍｍとした。また、上側の試験片の上に置かれるおもりとしては、幅６０ｍｍ×長さ１００ｍｍの寸法を有するものを用いた。傾斜板の傾斜角の変化速度は、毎秒３°とした。試験片の滑り距離が５５ｍｍに達した時の傾斜板の傾斜角を測定した。各々のサンプルの表面の滑り角度をこの方法で１０回測定し、その平均値（表１中、「滑り角度」と表記）を求めた。測定結果を表１に示す。測定結果を表１（通常条件の荷重１ｋｇ）および表２（過酷条件の荷重１．５ｋｇ）に示す。なお、表１の「滑り性」は、滑り角度（単位°）が１６度未満を「◎」、１６度以上２５度未満を「○」、２５度以上を「×」としている。
【００５１】
＜箔密着性試験＞
実施例、比較例、参考例の印刷体について、転写層１３が積層されている領域を切り出して、金属層である金属層の密着性試験を、セロテープ（登録商標）剥離試験によって以下の基準で評価した。評価結果（表１中、「箔密着性」と表記）を表１に示す。なお、セロテープ剥離試験は、以下の方法で行った。まず、日東電工のＮｏ．４０５（１８ｍｍ幅）のセロテープを長さ８０ｍｍにカットする。次いで、長さ４０ｍｍは転写層１３に指の腹でしっかりと貼って密着させるとともに、残りの長さ４０ｍｍは密着させない。次いで、密着させない４０ｍｍのセロテープの先端を持ち、４５度の角度を保ちながら瞬間的に引っ張って剥がす。
【００５２】
［評価基準］
○：紙層から剥離した
×：転写層が剥離した
【００５３】
＜箔の転移性＞
実施例、比較例、参考例の印刷体について、目視にて箔の転移性を以下の基準で評価した。評価結果（表１中、「箔転移性」と表記）を表１に示す。
【００５４】
［評価基準］
◎：型で押した部分の転写層が全て転写されている
○：０．１ｍｍφの転写層の抜けが見られるが実用レベルである
【００５５】
【表１】
0006672882.tif 000002
【００５６】
【表２】
0006672882.tif 000003
【００５７】
【表３】
0006672882.tif 000004
【００５８】
表１より、実施例の印刷体は、比較例に比べて箔密着性および滑り性の両立が可能となっていることが分かる。また、実施例の印刷体はプレス加工が不要であるため、参考例に比べて生産性に優れる。
【符号の説明】
【００５９】
１      印刷体
１１    紙層
１２    樹脂層
１２ａ  樹脂層の表面
１３    転写層
１３ａ  金属層
１３ｂ  接着層
１４    印刷インキ層
２      転写フィルム
２１    基材層
２２    離型層
３０    罫線
３１    ブランクの一端
３２    他端
【図１】
0006672882.tif 000005
【図２】
0006672882.tif 000006
【図３】
0006672882.tif 000007